ЧАСТИЦЫ ОКСИДА МАГНИЯ, ПОЛИМЕРНАЯ КОМПОЗИЦИЯ, КАУЧУКОВАЯ КОМПОЗИЦИЯ И ФОРМОВАННОЕ ИЗДЕЛИЕ

1. Частицы оксида магния, удовлетворяющие следующим условиям (A)-(C):
(A) средний размер частиц составляет 5 мкм или менее;
2
2
(B) удельная поверхность, определенная по методу BET, составляет 20 м/г или более и 200 м/г или менее; и
(C) остаток после просеивания на сите с отверстиями размером 45 мкм составляет 0,1 мас.% или менее.
2. Частицы оксида магния по п. 1, которые представляют собой кислотный акцептор для смолы.
3. Частицы оксида магния по п. 1, которые представляют собой ингибитор преждевременной полимеризации для каучука.
4. Частицы оксида магния по любому из пп. 1-3, которые подвергают поверхностной обработке, используя, по меньшей мере, одно вещество для поверхностной обработки, выбранное из группы, которую составляют высшие жирные кислоты, соли щелочноземельных металлов и высших жирных кислот, связывающие реагенты, сложные эфиры, которые образуют жирные кислоты, и многоатомные спирты, и фосфаты, которые образуют фосфорная кислота и высшие спирты.
5. Частицы оксида магния по любому из пп. 1-3, которые получают, осуществляя следующие стадии:
введение растворимой в воде магниевой соли, морской воды или соленой воды для реакции в водный раствор гидроксида щелочного металла, водный раствор гидроксида щелочноземельного металла или водный раствор аммиака в целях изготовления дисперсии в жидкости;
введение дисперсии в жидкости в реакцию затравочного кристалла однократно или многократно при температуре, составляющей 1°C или более и 100°C или менее, или в гидротермальную обработку при температуре, составляющей более чем 100°C и 200°C или менее, в целях получения исходного материала для обжига; и
обжиг исходного материала при температуре, составляющей 350°C или более и 900°C или менее.
6. Полимерная композиция, в которой частицы оксида магния по п. 2 или 4 смешаны в количестве от 0,01 до 5 мас.ч. со 100 мас.ч., по меньшей мере, одного полимера, выбранного из группы, которую составляют сополимеры акрилонитрила, бутадиена и стирола (ABS), полимеры на основе полипропилена, полимеры на основе полистирола, полимеры на основе поликарбоната, полимеры на основе полифенилена, полимеры на основе сложных полиэфиров и полимеры на основе полиамидов.
7. Каучуковая композиция, в которой частицы оксида магния по п. 3 или 4 смешаны в количестве от 0,01 до 10 мас.ч. со 100 мас.ч., по меньшей мере, одного каучука, выбранного из группы, которую составляют хлоропреновый каучук, акриловый каучук, нитрильный каучук, изопреновый каучук, уретановый каучук, этиленпропиленовый каучук, хлорсульфированный полиэтилен, эпихлоргидриновый каучук, кремнийорганический каучук, стирол-бутадиеновый каучук, бутадиеновый каучук, фторсодержащий каучук и полиизобутиленовый каучук.
8. Формованное изделие, полученное из полимерной композиции по п. 6.
9. Формованное изделие, полученное из каучуковой композиции по п. 7.